(57)【要約】【課題】人体への安全性が高く且つ十分な黄変防止効果を有するウエットティッシュを提供すること。【解決手段】パルプを含む基材シートに含浸液を含浸させてなり、該含浸液がポリエチレングリコールを０．５〜５重量％含有するウェットティッシュ。ポリエチレングリコールはその分子量が３００〜６００であることが好ましい。基材シートは、パルプと熱可塑性樹脂の繊維とを原料として湿式で抄紙された単層紙を重ね合わせてスチールマッチエンボス加工を施したものであることが好ましい。【選択図】なし【特許請求の範囲】
【請求項１】
パルプを含む基材シートに含浸液を含浸させてなり、該含浸液がポリエチレングリコールを０．５〜５重量％含有するウェットティッシュ。
【請求項２】
前記含浸液が、パルプ１００重量部に対してポリエチレングリコールを１．０〜１５．５重量部含有する請求項１記載のウエットティッシュ。
【発明の詳細な説明】
【技術分野】
【０００１】
本発明は、基材中にパルプが含まれているウェットティッシュに関し、詳しくは基材中のパルプの黄変が抑制・防止されたウェットティッシュに関する。
【背景技術】
【０００２】
基材中にパルプが含まれているウェットティッシュを空気中に放置しておくと、含浸液が蒸発すると共に基材中のパルプが黄変して見栄えが非常に悪くなることが知られている。
【０００３】
パルプの黄変を抑制することを目的として、特許文献１には所定濃度の乳酸ナトリウム又は塩化カルシウムをウエットティッシュの含浸液に含有させておくことが提案されている。また、特許文献２には、紙にアスコルビン酸及び亜硫酸ナトリウムといった酸と還元剤との組み合わせを含有させることが提案されている。また、特許文献３には紙の製造工程又は製造後にチオ尿素化合物を適用することが提案されている。
【０００４】
しかし、これらの薬剤をウェットティッシュで用いる含浸液中に添加しても満足すべき黄変防止効果が得られなかったり、或いは人体に用いる場合の安全性に欠ける、臭いがきつい等の問題があった。
【０００５】
【特許文献１】特開平９−７０３７２号公報
【特許文献２】特表平６−５０３１２６号公報
【特許文献３】特開平９−６７７８９号公報
【発明の開示】
【発明が解決しようとする課題】
【０００６】
従って本発明は、人体への安全性が高く且つ十分な黄変防止効果を有するウエットティッシュを提供することを目的とする。
【課題を解決するための手段】
【０００７】
本発明者らは、パルプを含む基材シートに含浸させる含浸液として、特定の濃度のポリエチレングリコールを含浸液を用いることにより上記目的が達成されることを知見した。
【０００８】
本発明は上記知見に基づきなされたもので、パルプを含む基材シートに含浸液を含浸させてなり、該含浸液がポリエチレングリコールを０．５〜５重量％含有するウェットティッシュを提供することにより上記目的を達成したものである。
【発明の効果】
【０００９】
本発明のウエットティッシュは、人体への安全性が高く且つ十分な黄変防止効果を有するものである。
また、本発明にウエットティッシュにはべたつき感が無く、使用感に優れたものである。
【発明を実施するための最良の形態】
【００１０】
以下、本発明のウエットティッシュの好ましい実施形態について説明する。本発明のウエットティッシュは、基材シートに含浸液が所定の含浸率で含浸されてなるものである。基材シートしては、パルプを含むシート状の物であれば特に制限されず、公知の基材シートを用いることができる。基材シートの例としては、針葉樹晒クラフトパルプや広葉樹晒クラフトパルプ等パルプを原料として湿式又は乾式で抄紙された紙、パルプと熱可塑性樹脂の繊維とを原料として湿式又は乾式で抄紙されたシートなどが挙げられる。
【００１１】
基材シートに含浸される含浸液としては、水又は含水アルコール等の水性媒体が、対人・対物の清拭の点から好ましく用いられる。そして含浸液には、ポリエチレングリコール（以下、ＰＥＧという）が含有されている。これにより、ウエットティッシュ乾燥時に基材シート中のパルプの黄変が効果的に抑制・防止される。詳細には、本発明者らは、ウェットティッシュにおいて部分的に乾燥し黄変が生じた部分について成分分析を行った結果、リグニンが９．８％含有されていることを確認した。通常、漂白されたパルプシートを成分分析してもリグニンは検出されない。つまり、ウェットティッシュの乾燥によって、漂白しきれなかった残留リグニンが特定部分に移動し濃縮されることに起因して黄変が生じたと考えられる。また同時に、上述した特開平９−７０３７２号公報に記載されているように、漂白済みのパルプに残留するセルロースやヘミセルロースから派生した糖質物質（二糖類）の混合物が空気酸化を受けて変質し、着色基を生成して黄変が生じたものとも考えられる。何れにしても黄変の原因は明確ではないが、含浸液中にポリエチレングリコール含有させておくことで、黄変の原因となる着色物質が乾燥により基材シートの部分的に水分が減少した部位に移動し濃縮されても、その部位ではポリエチレングリコールの有する保水性によって十分に水分が維持されているため、着色と空気中の酸素との接触が妨げられ、黄変が抑制・防止されるものと考えられる。尚、基材シートに予めＰＥＧを含浸させておき、その後にＰＥＧを含まない含浸液を含浸させる方法も考えられるが、その場合にはＰＥＧの含浸量を調整することが容易でなく、またＰＥＧの含浸量が多くなりがちになることから、ウエットティッシュがべたつき易くなり手触り感が悪化する。
【００１２】
含浸液中におけるＰＥＧの含有量は０．５〜５重量％、好ましくは０．５〜３重量％、更に好ましくは０．５〜１重量％である。含有量が０．５重量％未満であると、十分な黄変防止効果が発現せず、５重量％を超えると含浸液の粘度が上昇してウエットシートの拭き取り性や使用感、手触り感が悪化する。即ち本発明によれば、ウエットシートの拭き取り性や使用感に影響を及ぼさずにパルプの黄変が効果的に抑制・防止される。しかも、ＰＥＧは人体への安全性も高く、悪臭の発生等も無いので、安心して且つ不快感を伴わずに本発明のウエットシートを使用することができる。
【００１３】
尚、前述した特開平９−６７７８９号公報にはＰＥＧが光に対する黄変防止効果がある旨が記載されているが、この公報ではＰＥＧを紙の抄紙工程で添加することを意図しているので、抄紙後の乾燥工程に於ける加熱処理によって却って黄変が増大してしまい実用化に至っていない旨も記載されている。また特開平９−７０３７２号公報にはウエットティッシュにグリコール系溶剤を含有させる旨が記載されているが、グリコール系溶剤を含有させたウエットティッシュはべたべたして手触り感が悪く、また５％のプロピレングリコールを含有させたとしても黄変防止の効果は無く手触り感も悪い旨も記載されている。これに対して本発明によれば、ウエットティッシュにべたつきを生じさせること無く、パルプの黄変を効果的に防止することができる。
【００１４】
パルプの黄変を一層効果的に抑制・防止する観点から、含浸液は、基材シートに含まれるパルプ１００重量部に対してＰＥＧを１．０〜１５．５重量部、特に１．５〜３．０重量部含有することが好ましい。
【００１５】
ＰＥＧとしては、平均分子量が３００〜６００のものを用いることが、ウエットシートの拭き取り性や使用感を一層損なわずにパルプの黄変を一層効果的に抑制・防止し得る点から好ましい。また、ＰＥＧとして、本発明の効果を損なわない範囲で他のオキシアルキレン基、例えばオキシプロピレン基を含有するものを用いてもよい。
【００１６】
所定量のＰＥＧが含有されてなる含浸液を基材シートに含浸させる含浸率は、基材シート重量の５０〜５００重量％が好ましく、特に１００〜４００重量％がウエットシートの使用感を高める上で好ましい。
【００１７】
本発明は上記実施形態に制限されず、例えば含浸液には抗菌効果や保湿効果を付与できる薬剤を添加してもよい。また、基材シートに含浸液を含浸させ、更に各種粉体を担持させて、種々の機能が付与されたウエットティッシュとなしてもよい。
【実施例】
【００１８】
以下の例中、特に断らない限り「％」及び「部」はそれぞれ「重量％」及び「重量部」を意味する。
【００１９】
〔実施例１〜４及び比較例１〜６〕
パルプ（ＮＢＫＰ）９０％及びＰＥＴ繊維１０％を配合、叩解、異物除去し抄紙を行い単層紙（坪量３０ｇ／ｍ2）を得た。単層紙を２枚重ね合わせ、これにスチールマッチエンボス加工を施して凹凸複層紙を得た。この凹凸複層紙を、２００×１５０ｍｍの大きさに断裁し、２回折り畳んで１００×７５ｍｍの４枚重ねにしたものを基材シートとした。この基材シートにおけるパルプの含有量は９０重量％であった。
【００２０】
水７５部及びエタノール２５部からなる混合液に、表１に示す濃度となるように同表に示す薬剤を添加して含浸液を調製した。この含浸液を基材シートに含浸率２７５％となるように含浸させてウエットティッシュを調製した。
【００２１】
このウエットティッシュを１０枚積み重ね、約４００ｍｍ2の穴を開けたアルミピローに充填した。これを５０℃の低温乾燥器中で一昼夜保存した。その後、穴が開いた部分から露出しているウエットティッシュにおける黄変の程度を肉眼で観察し、以下の基準で評価した。その結果を表１に示す。
○・・全く黄変していない。
△・・僅かに黄変しているが実用上問題はない。
×・・黄変がひどく実用できない。
【００２２】
【表１】
2006035002.tif 000002
【００２３】
表１に示す結果から明らかなように、パルプを含む基材シートに、特定濃度のＰＥＧが含有された含浸液が含浸されてなる各実施例のウエットティッシュ（本発明品）は、比較例のウエットティッシュに比してパルプの黄変防止効果に優れていることが判る。また、表には示していないが、各実施例のウエットティッシュにはべたつき感が無く、使用感にも優れていた。
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
パルプと熱可塑性樹脂の繊維とを原料として湿式で抄紙された単層紙を重ね合わせスチールマッチエンボス加工を施した凹凸複合紙に、水性媒体からなる含浸液を含浸させてなり、該含浸液が平均分子量３００〜６００のポリエチレングリコールを０．５〜５重量％含有するウェットティッシュ。
【請求項２】
前記含浸液が、パルプ１００重量部に対してポリエチレングリコールを１．０〜１５．５重量部含有する請求項１記載のウエットティッシュ。
【請求項３】
前記凹凸複合紙に含浸率５０〜５００重量％で前記含浸液を含浸させ、更に粉体を担持させてなる請求項１又は２記載のウエットティッシュ。
【手続補正２】
【補正対象書類名】明細書
【補正対象項目名】０００７
【補正方法】変更
【補正の内容】
【０００７】
本発明者らは、パルプを含む基材シートに含浸させる含浸液として、特定の分子量を有する特定の濃度のポリエチレングリコールを含浸液を用いることにより上記目的が達成されることを知見した。
【手続補正３】
【補正対象書類名】明細書
【補正対象項目名】０００８
【補正方法】変更
【補正の内容】
【０００８】
本発明は上記知見に基づきなされたもので、パルプと熱可塑性樹脂の繊維とを原料として湿式で抄紙された単層紙を重ね合わせスチールマッチエンボス加工を施した凹凸複合紙に、水性媒体からなる含浸液を含浸させてなり、該含浸液が平均分子量３００〜６００のポリエチレングリコールを０．５〜５重量％含有するウェットティッシュ。を提供することにより上記目的を達成したものである。
【手続補正４】
【補正対象書類名】明細書
【補正対象項目名】００１０
【補正方法】変更
【補正の内容】
【００１０】
以下、本発明のウエットティッシュの好ましい実施形態について説明する。本発明のウエットティッシュは、基材シートに含浸液が所定の含浸率で含浸されてなるものである。基材シートしては、単層紙を重ね合わせスチールマッチエンボス加工を施した凹凸複合紙が用いられる。
【手続補正５】
【補正対象書類名】明細書
【補正対象項目名】００１１
【補正方法】変更
【補正の内容】
【００１１】
基材シートに含浸される含浸液としては、水又は含水アルコール等の水性媒体が、対人・対物の清拭の点から用いられる。そして含浸液には、ポリエチレングリコール（以下、ＰＥＧという）が含有されている。これにより、ウエットティッシュ乾燥時に基材シート中のパルプの黄変が効果的に抑制・防止される。詳細には、本発明者らは、ウェットティッシュにおいて部分的に乾燥し黄変が生じた部分について成分分析を行った結果、リグニンが９．８％含有されていることを確認した。通常、漂白されたパルプシートを成分分析してもリグニンは検出されない。つまり、ウェットティッシュの乾燥によって、漂白しきれなかった残留リグニンが特定部分に移動し濃縮されることに起因して黄変が生じたと考えられる。また同時に、上述した特開平９−７０３７２号公報に記載されているように、漂白済みのパルプに残留するセルロースやヘミセルロースから派生した糖質物質（二糖類）の混合物が空気酸化を受けて変質し、着色基を生成して黄変が生じたものとも考えられる。何れにしても黄変の原因は明確ではないが、含浸液中にポリエチレングリコール含有させておくことで、黄変の原因となる着色物質が乾燥により基材シートの部分的に水分が減少した部位に移動し濃縮されても、その部位ではポリエチレングリコールの有する保水性によって十分に水分が維持されているため、着色と空気中の酸素との接触が妨げられ、黄変が抑制・防止されるものと考えられる。尚、基材シートに予めＰＥＧを含浸させておき、その後にＰＥＧを含まない含浸液を含浸させる方法も考えられるが、その場合にはＰＥＧの含浸量を調整することが容易でなく、またＰＥＧの含浸量が多くなりがちになることから、ウエットティッシュがべたつき易くなり手触り感が悪化する。
【手続補正６】
【補正対象書類名】明細書
【補正対象項目名】００１５
【補正方法】変更
【補正の内容】
【００１５】
ＰＥＧとしては、ウエットシートの拭き取り性や使用感を一層損なわずにパルプの黄変を一層効果的に抑制・防止し得る点から、平均分子量が３００〜６００のものを用いる。また、ＰＥＧとして、本発明の効果を損なわない範囲で他のオキシアルキレン基、例えばオキシプロピレン基を含有するものを用いてもよい。